(57)【特許請求の範囲】
【請求項１】
静電潜像担持体上に静電潜像を形成する静電潜像形成工程と、
前記静電潜像を、ポリエステル樹脂を含む結着樹脂を含有するトナーを含む乾式現像剤により現像してトナー像を形成する現像工程と、
前記トナー像を画像支持体に転写する転写工程と、
前記画像支持体に転写されたトナー像に、トナーを膨潤または溶解する定着剤を供給する定着剤供給工程とを有する画像形成方法において、
前記トナーの結着樹脂を構成するポリエステル樹脂が、アビエチン酸と不飽和二重結合を有するカルボン酸化合物との付加反応物である下記化学式（１）、下記化学式（２）および下記化学式（３）から選ばれる少なくとも１種の化合物を含有するカルボン酸成分と、アルコール成分との縮重合により得られたものであって、前記カルボン酸成分における化学式（１）、化学式（２）および化学式（３）から選ばれる少なくとも１種の化合物の含有割合が５質量％以上のものであり、
前記定着剤が、置換基を有してもよいアルキレンカーボネートまたは置換基を有してもよい脂肪族カルボン酸アルキルが含有されるものであることを特徴とする画像形成方法。
【化１】
0005998888.tif 000007
〔化学式（１）中、Ｒ1 は水素原子、メチル基または−ＣＨ2 ＣＯＯＨを示す。〕
【化２】
0005998888.tif 000008
〔化学式（２）中、Ｒ2 は水素原子、メチル基または−ＣＨ2 ＣＯＯＨを示す。〕
【化３】
0005998888.tif 000009
【請求項２】
前記化学式（１）中、Ｒ1 が水素原子であることを特徴とする請求項１に記載の画像形成方法。
【請求項３】
前記化学式（２）中、Ｒ2 が水素原子であることを特徴とする請求項１に記載の画像形成方法。
【請求項４】
前記脂肪族カルボン酸アルキルが、３−ヒドロキシヘキサン酸エチルであることを特徴とする請求項１〜請求項３のいずれかに記載の画像形成方法。
【請求項５】
前記定着剤が、１，２−プロピレンカーボネートを含有することを特徴とする請求項１〜請求項４のいずれかに記載の画像形成方法。
【請求項６】
前記トナーの結着樹脂を構成するポリエステル樹脂が、一部または全部がイソシアネート変性されたものであり、
前記定着剤が、水および多価アミン化合物を含有することを特徴とする請求項１〜請求項５のいずれかに記載の画像形成方法。
【請求項７】
前記多価アミン化合物がイソホロンジアミンであることを特徴とする請求項６に記載の画像形成方法。
【発明の詳細な説明】
【技術分野】
【０００１】
本発明は、湿式定着方式による画像形成方法に関する。
【背景技術】
【０００２】
近年、地球温暖化防止の観点から、プリンターや複写機などの画像形成装置において、省エネルギー化の要請が高まっている。
従来、電子写真方式の画像形成方法においては、トナーの画像支持体への定着方法として、加熱加圧ローラなどによる加熱定着方式が採用されている。
【０００３】
しかしながら、この加熱定着方式による定着方法は、トナーを変形させることにより画像支持体に固着させて定着させるものであるために、多大なエネルギーを必要とするものであることから、近年の地球温暖化防止の観点から求められる省エネルギー化の要請に応じることが困難とされている。
【０００４】
而して、省エネルギー化が図られた定着方法として、定着剤を用いてトナーを膨潤または一部溶解させて画像支持体に定着させる湿式定着方式が提案されている。
例えば特許文献１には、高沸点エステルを含む定着剤を泡状として用いて、トナーを画像支持体に定着させる方法が開示されている。
このような方法においては、市販のトナーが転用され、定着剤に含有される軟化剤と当該トナーとの親和性が検討されていないため、形成される画像に十分な定着強度が得られないという問題がある。また、定着剤が供給された後に残存する定着剤由来の軟化剤により、ドキュメントオフセット現象が発生するという問題がある。
【先行技術文献】
【特許文献】
【０００５】
【特許文献１】特開２００７−２１９１０５号公報
【発明の概要】
【発明が解決しようとする課題】
【０００６】
本発明は、以上のような事情に基づいてなされたものであって、湿式定着方式において、高い定着強度が得られると共に、ドキュメントオフセット現象の発生が抑制される画像形成方法を提供することにある。
【課題を解決するための手段】
【０００７】
本発明の画像形成方法は、静電潜像担持体上に静電潜像を形成する静電潜像形成工程と、
前記静電潜像を、ポリエステル樹脂を含む結着樹脂を含有するトナーを含む乾式現像剤により現像してトナー像を形成する現像工程と、
前記トナー像を画像支持体に転写する転写工程と、
前記画像支持体に転写されたトナー像に、トナーを膨潤または溶解する定着剤を供給する定着剤供給工程とを有する画像形成方法において、
前記トナーの結着樹脂を構成するポリエステル樹脂が、アビエチン酸と不飽和二重結合を有するカルボン酸化合物との付加反応物である下記化学式（１）、下記化学式（２）および下記化学式（３）から選ばれる少なくとも１種の化合物を含有するカルボン酸成分と、アルコール成分との縮重合により得られたものであって、前記カルボン酸成分における化学式（１）、化学式（２）および化学式（３）から選ばれる少なくとも１種の化合物の含有割合が５質量％以上のものであり、
前記定着剤が、置換基を有してもよいアルキレンカーボネートまたは置換基を有してもよい脂肪族カルボン酸アルキルが含有されるものであることを特徴とする。
【０００８】
【化１】
0005998888.tif 000002
【０００９】
〔化学式（１）中、Ｒ1 は水素原子、メチル基または−ＣＨ2 ＣＯＯＨを示す。〕
【００１０】
【化２】
0005998888.tif 000003
【００１１】
〔化学式（２）中、Ｒ2 は水素原子、メチル基または−ＣＨ2 ＣＯＯＨを示す。〕
【００１２】
【化３】
0005998888.tif 000004
【００１３】
本発明の画像形成方法においては、前記化学式（１）中、Ｒ1 が水素原子であることが好ましい。
【００１４】
本発明の画像形成方法においては、前記化学式（２）中、Ｒ2 が水素原子であることが好ましい。
【００１５】
本発明の画像形成方法においては、前記脂肪族カルボン酸アルキルが、３−ヒドロキシヘキサン酸エチルであることが好ましい。
【００１６】
本発明の画像形成方法においては、前記定着剤が、１，２−プロピレンカーボネートを含有することが好ましい。
【００１７】
本発明の画像形成方法においては、前記トナーの結着樹脂を構成するポリエステル樹脂が、一部または全部がイソシアネート変性されたものであり、
前記定着剤が、水および多価アミン化合物を含有することが好ましい。
また、前記多価アミン化合物がイソホロンジアミンであることが好ましい。
【発明の効果】
【００１８】
本発明の画像形成方法によれば、湿式定着方式において、結着樹脂を構成するポリエステル樹脂が、アビエチン酸と不飽和二重結合を有するカルボン酸化合物との付加反応物である化学式（１）、上記化学式（２）および化学式（３）から選ばれる少なくとも１種の化合物を含有するカルボン酸成分と、アルコール成分との縮重合により得られたものであって、この付加反応物の含有割合が５質量％以上のものであり、また、トナーを膨潤または溶融する定着剤が、置換基を有してもよいアルキレンカーボネートまたは置換基を有してもよい脂肪族カルボン酸アルキルを含有するものであることにより、形成される画像において高い定着強度が得られると共に、ドキュメントオフセット現象の発生が抑制される。
【図面の簡単な説明】
【００１９】
【図１】本発明の画像形成方法に用いられる定着剤供給手段の構成の一例を示す説明用断面図である。
【図２】本発明の画像形成方法に用いられる定着剤供給手段および圧力付与手段の構成の一例を示す説明用断面図である。
【図３】本発明の画像形成方法に用いられる定着剤供給手段の構成の他の例を示す説明用断面図である。
【図４】本発明の画像形成方法に用いられる定着剤供給手段の構成のさらに他の例を示す説明用断面図である。
【図５】本発明の画像形成方法に用いられる画像形成装置の構成の一例を示す概略図である。
【発明を実施するための形態】
【００２０】
以下、本発明について詳細に説明する。
【００２１】
〔画像形成方法〕
本発明の画像形成方法は、少なくとも、静電潜像担持体上に静電潜像を形成する静電潜像形成工程と、静電潜像を、ポリエステル樹脂を含む結着樹脂を含有するトナーを含む乾式現像剤により現像してトナー像を形成する現像工程と、トナー像を画像支持体に転写する転写工程と、画像支持体に転写されたトナー像に、トナーを膨潤または溶解する定着剤を供給する定着剤供給工程とを有する湿式定着方式の画像形成方法であり、この定着剤供給工程により、画像支持体上に転写されたトナー像が当該画像支持体に定着される。
【００２２】
〔静電潜像形成工程〕
静電潜像形成工程は、静電潜像担持体上に静電潜像を形成する工程である。
静電潜像担持体としては、特に限定されるものではないが、例えばアモルファスシリコン、セレンなどの無機感光体、または、ポリシラン、フタロポリメチンなどの有機感光体よりなるドラム状のものが挙げられる。
静電潜像の形成は、例えば、静電潜像担持体の表面を帯電手段により一様に帯電させ、露光手段により静電潜像担持体の表面を像様に露光することにより行われる。
帯電手段および露光手段としては、特に限定されず、電子写真方式において一般的に使用されているものを用いることができる。
【００２３】
〔現像工程〕
現像工程は、静電潜像を、ポリエステル樹脂を含む結着樹脂を含有するトナーを含む乾式現像剤により現像してトナー像を形成する工程である。
トナー像の形成は、ポリエステル樹脂を含む結着樹脂を含有するトナーを含む乾式現像剤を用いて、例えば、トナーを摩擦撹拌させて帯電させる撹拌器と、回転可能なマグネットローラとよりなる現像手段を用いて行われる。具体的には、現像手段においては、例えば、トナーとキャリアとが混合撹拌され、その際の摩擦によりトナーが帯電し、回転するマグネットローラの表面に保持され、磁気ブラシが形成される。マグネットローラは、静電潜像担持体近傍に配置されているため、マグネットローラの表面に形成された磁気ブラシを構成するトナーの一部は、電気的な吸引力によって静電潜像担持体の表面に移動する。その結果、静電潜像がトナーにより現像されて静電潜像担持体の表面にトナー像が形成される。
【００２４】
＜トナー＞
本発明の画像形成方法に用いられるトナーは、少なくともポリエステル樹脂を含む結着樹脂を含有するトナー粒子よりなるものである。トナー粒子には、必要に応じて、着色剤、離型剤および荷電制御剤などの内添剤が含有されていてもよく、また当該トナー粒子に対して、流動化剤などの外添剤が外部添加されていてもよい。
【００２５】
本発明の画像形成方法に用いられるトナーは、粒径が体積基準のメディアン径で３．５μｍ以上７．０μｍ以下のものであることが好ましく、より好ましくは５．０μｍ以上６．５μｍ以下である。
体積基準のメディアン径が上記範囲内にあるトナーを用いることにより、トナーの比表面積が十分に確保され、従って、後述する定着剤供給工程において、定着剤との接触面積が十分に確保されることから、トナー像を画像支持体に確実に定着させることができ、これにより、形成される画像において十分な定着強度を得ることができる。
体積基準のメディアン径が３．５μｍ未満であるトナーを用いる場合においては、形成される画像ががさついたものとなるおそれがある。一方、体積基準のメディアン径が７．０μｍを超えるトナーを用いる場合においては、トナーの比表面積が小さく、後述する定着剤供給工程において、定着剤との接触面積が十分に確保されず、トナー像を画像支持体に確実に定着させることができなくなるおそれがある。
【００２６】
本発明において、トナーの体積基準のメディアン径は、「コールターマルチサイザー３」（ベックマン・コールター社製）に、データ処理用ソフト「Ｓｏｆｔｗａｒｅ  Ｖ３．５１」を搭載したコンピューターシステムを接続した測定装置を用いて測定・算出される。
具体的には、トナー０．０２ｇを、界面活性剤溶液２０ｍＬ（トナー粒子の分散を目的として、例えば界面活性剤成分を含む中性洗剤を純水で１０倍希釈した界面活性剤溶液）に添加して馴染ませた後、超音波分散を１分間行い、トナー分散液を調製し、このトナー分散液を、サンプルスタンド内の「ＩＳＯＴＯＮII」（ベックマン・コールター社製）の入ったビーカーに、測定装置の表示濃度が８％になるまでピペットにて注入する。ここで、この濃度範囲にすることにより、再現性のある測定値を得ることができる。そして、測定装置において、測定粒子カウント数を２５０００個、アパーチャ径を５０μｍにし、測定範囲である１〜３０μｍの範囲を２５６分割しての頻度値を算出し、体積積算分率の大きい方から５０％の粒径が体積基準のメディアン径とされる。
【００２７】
本発明の画像形成方法に用いられるトナーは、トナー粒子の平均円形度が、転写効率の向上の観点から、０．９３０〜１．０００のものであることが好ましく、より好ましくは０．９５０〜０．９９５である。
【００２８】
本発明において、トナー粒子の平均円形度は、「ＦＰＩＡ−２１００」（Ｓｙｓｍｅｘ社製）を用いて測定される。
具体的には、試料を界面活性剤入り水溶液にてなじませ、超音波分散処理を１分間行って分散させた後、「ＦＰＩＡ−２１００」（Ｓｙｓｍｅｘ社製）により、測定条件ＨＰＦ（高倍率撮像）モードにて、ＨＰＦ検出数３，０００〜１０，０００個の適正濃度で撮影を行い、個々のトナー粒子について下記式（Ｔ）に従って円形度を算出し、各トナー粒子の円形度を加算し、全トナー粒子数で除することにより算出される。
式（Ｔ）：円形度＝（粒子像と同じ投影面積をもつ円の周囲長）／（粒子役影像の周囲長）
【００２９】
本発明の画像形成方法に用いられるトナーは、ガラス転移点が、耐熱保管性および耐ブロッキング性の観点から、３０〜７０℃のものであることが好ましく、より好ましくは３５〜５０℃である。
【００３０】
本発明において、トナーのガラス転移点は、示差走査カロリメーター「ＤＳＣ８５００」（パーキンエルマー社製）を用いて測定される。
具体的には、試料４．５ｍｇを小数点以下２桁まで精秤し、アルミニウム製パンに封入して、ＤＳＣ−７サンプルホルダーにセットする。リファレンスは、空のアルミニウム製パンを使用し、測定温度０〜２００℃、昇温速度１０℃／分、降温速度１０℃／分にて、Ｈｅａｔ−Ｃｏｏｌ−Ｈｅａｔの温度制御を行い、その２ｎｄ．Ｈｅａｔにおけるデータを基に解析を行う。第１の吸熱ピークの立ち上がり前のベースラインの延長線と、第１の吸熱ピークの立ち上がり部分からピーク頂点までの間における最大傾斜を示す接線との交点の値をガラス転移点とする。
【００３１】
（結着樹脂）
本発明の画像形成に用いられるトナーを構成するトナー粒子に含有される結着樹脂は、ポリエステル樹脂を含むものであるが、このポリエステル樹脂と共に、他の樹脂が含有されていてもよい。他の樹脂としては、例えば、スチレン樹脂、（メタ）アクリル樹脂、スチレン−(メタ)アクリル樹脂などが挙げられる。なお、他の樹脂の含有割合は、結着樹脂中５０質量％以下であることが好ましい。
【００３２】
本発明において、結着樹脂を構成するポリエステル樹脂は、アビエチン酸と不飽和二重結合を有するカルボン酸化合物との付加反応物を含むカルボン酸成分と、アルコール成分とを原料として、これらを縮重合する工程を経ることにより得られたものである。
【００３３】
アビエチン酸と不飽和二重結合を有するカルボン酸化合物との付加反応物は、具体的には、ロジンを構成する樹脂酸のうち、アビエチン酸と、アクリル酸、メタクリル酸、マレイン酸、フマル酸、イタコン酸、シトラコン酸、グルタコン酸、イソドデセニルコハク酸、ｎ−ドデセニルコハク酸、ｎ−オクテニルコハク酸などの不飽和二重結合を有するカルボン酸化合物とのディールスアルダー反応による付加反応物である。
本発明において、結着樹脂を構成するポリエステル樹脂として、アビエチン酸と不飽和二重結合を有するカルボン酸化合物との付加反応物を含むカルボン酸成分と、アルコール成分との縮重合により得られたものを用いることにより、この付加反応物が紙などの画像支持体との親和性が高いものであることから、形成される画像において高い定着強度が得られ、また、この付加反応物を酸成分として含むものにより得られたポリエステル樹脂が、硬度が高いものであるため、ドキュメントオフセット現象の発生が抑制されると考えられる。さらに、この付加反応物を構成するアビエチン酸がバイオ由来のものであることにより、環境に対する負荷も低減される。
【００３４】
付加反応物は、上記化学式（１）、化学式（２）および化学式（３）から選ばれる少なくとも１種の化合物であり、具体的には、（メタ）アクリル酸、フマル酸およびマレイン酸のいずれかと、アビエチン酸との付加反応物であることが好ましい。
【００３５】
付加反応物である化学式（１）、化学式（２）および化学式（３）から選ばれる少なくとも１種の化合物の含有割合は、カルボン酸成分中５質量％以上であり、より好ましくは７質量％以上１５質量％以下である。
付加反応物の含有割合が５質量％以上であることにより、形成される画像において高い定着強度が確実に得られると共に、ドキュメントオフセット現象の発生も確実に抑制することができる。
付加反応物の含有割合が５質量％未満である場合においては、形成される画像において十分な定着強度が得られないため、ドキュメントオフセット現象が発生するおそれがある。
【００３６】
カルボン酸成分としては、付加反応物と共に、他の多価カルボン酸が用いられてもよく、他の多価カルボン酸としては、非ラジカル重合性のものであれば、例えば、シュウ酸、マロン酸、コハク酸、グルタル酸、アジピン酸、ピメリン酸、スベリン酸、アゼリン酸、セバシン酸、１，９−ノナンジカルボン酸、１，１０−デカンジカルボン酸、１，１１−ウンデカンジカルボン酸、１，１２−ドデカンジカルボン酸、１，１３−トリデカンジカルボン酸、１，１４−テトラデカンジカルボン酸、１，１６−ヘキサデカンジカルボン酸、１，１８−オクタデカンジカルボン酸などの脂肪族カルボン酸；これら脂肪族カルボン酸の低級アルキルエステルや酸無水物；イソフタル酸、テレフタル酸、オルトフタル酸、ｔ−ブチルイソフタル酸、２，６−ナフタレンジカルボン酸、４，４’−ビフェニルジカルボン酸などの芳香族カルボン酸；トリメット酸、ピロメリット酸などの３価以上の多価カルボン酸などが挙げられる。
また、不飽和基を有するものであれば、例えば、マレイン酸、フマル酸、イタコン酸、シトラコン酸、グルタコン酸、イソドデセニルコハク酸、ｎ−ドデセニルコハク酸、ｎ−オクテニルコハク酸などの不飽和脂肪族ジカルボン酸；およびこれらの酸無水物または酸塩化物；コーヒー酸などの不飽和芳香族カルボン酸などが挙げられる。
これらは単独で、または、２種以上を組み合わせて用いることができる。
【００３７】
アルコール成分としては、多価アルコールであれば特に限定されず、非ラジカル重合性のものであれば、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−ドデカンジオール、１，１１−ウンデカンジオール、１，１２−ドデカンジオール、１，１３−トリデカンジオール、１，１４−テトラデカンジオール、１，１８−オクタデカンジオール、１，２０−エイコサンジオールなどの脂肪族ジオール；ビスフェノールＡ、ビスフェノールＦなどのビスフェノール類；これらのエチレンオキサイド付加物、プロピレンオキサイド付加物などのビスフェノール類のアルキレンオキサイド付加物などが挙げられる。また、３価以上の多価アルコールとしては、例えば、グリセリン、ペンタエリスリトール、トリメチロールプロパン、ソルビトールなどが挙げられる。
また、不飽和基を有するものとしては、例えば、２−ブテン−１，４ジオール、３−ブテン−１，６ジオール、４−ブテン−１，８−ジオール、９−オクタデゼン−７，１２ジオールなどの不飽和二重結合を有するもの；２−ブチン−１，４−ジオール、３−ブチン−１，４ジオールなどの不飽和三重結合を有するものなどが挙げられる。
これらは単独で、または、２種以上を組み合わせて用いることができる。
【００３８】
ポリエステル樹脂は、上記アルコール成分と上記カルボン酸成分とを不活性ガス雰囲気中において、１２０〜２５０℃の温度で縮重合することにより製造することができる。縮重合の際においては、必要に応じて公知のエステル化触媒を用いてもよい。
【００３９】
本発明においては、ポリエステル樹脂が、一部または全部がイソシアネート変性されたもの（以下、「イソシアネート変性ポリエステル樹脂」ともいう。）であってもよい。
【００４０】
イソシアネート変性ポリエステル樹脂としては、例えばアルコール成分とカルボン酸成分との重縮合物であって、かつ活性水素基を有する重縮合物を、さらに、例えば４０〜１４０℃の温度で多価イソシアネート化合物と反応させたものが挙げられる。これらを反応させる際には、必要により溶剤を用いることができる。
【００４１】
活性水素基としては、例えば、水酸基（アルコール性水酸基およびフェノール性水酸基）、アミノ基、カルボキシル基、メルカプト基などが挙げられ、これらの中でも好ましいものはアルコール性水酸基である。
【００４２】
多価イソシアネート化合物としては、例えば、テトラメチレンジイソシアネート、ヘキサメチレンジイソシアネート、２，６−ジイソシアナトメチルカプロエートなどの脂肪族多価イソシアネート；イソホロンジイソシアネート、シクロヘキシルメタンジイソシアネートなどの脂環式ポリイソシアネート；トリレンジイソシアネート、ジフェニルメタンジイソシアネートなど芳香族ジイソシアネート；α，α，α’，α’−テトラメチルキシリレンジイソシアネートなどの芳香脂肪族ジイソシアネートおよびこれら２種以上を併用したものなどが挙げられる。
【００４３】
使用可能な溶剤としては、例えば、トルエン、キシレン、アセトン、メチルエチルケトン、メチルイソブチルケトン、酢酸エチル、ジメチルホルムアミド、ジメチルアセトアミド、テトラヒドロフランなどの多価イソシアネート化合物に対して不活性なものが挙げられる。
【００４４】
ポリエステル樹脂の重量平均分子量は、３，０００〜６０，０００であることが好ましく、より好ましくは３，８００〜２２，０００である。また、ポリエステル樹脂の数平均分子量は、２，０００〜２０，０００であることが好ましく、より好ましくは２，２００〜１１，０００である。
ポリエステル樹脂の重量平均分子量および数平均分子量が過小である場合においては、トナー粒子の強度が低下し、破砕したトナー粒子が画像形成装置を汚染するおそれがある。一方、ポリエステル樹脂の重量平均分子量および数平均分子量が過大である場合においては、定着時の軟化が不十分となり定着強度が不十分となるおそれがある。
【００４５】
本発明において、ポリエステル樹脂の重量平均分子量は、ゲルパーミエーションクロマトグラフィー（ＧＰＣ）により測定される。
具体的には、ＧＰＣ装置「ＨＬＣ−８２２０」（東ソー社製）およびカラム「ＴＳＫｇｕａｒｄｃｏｌｕｍｎ＋ＴＳＫｇｅｌＳｕｐｅｒＨＺＭ−Ｍ３連」（東ソー社製）を用い、カラム温度を４０℃に保持しながら、キャリア溶媒としてテトラヒドロフラン（ＴＨＦ）を流速０．２ｍＬ／分で流し、試料を室温において超音波分散機を用いて５分間処理を行う溶解条件で濃度１ｍｇ／ｍＬになるようにＴＨＦに溶解させ、次いで、ポアサイズ０．２μｍのメンブランフィルターで処理して試料溶液を得、この試料溶液１０μＬを上記のキャリア溶媒と共に装置内に注入し、屈折率検出器（ＲＩ検出器）を用いて検出し、試料の有する分子量分布を単分散のポリスチレン標準粒子を用いて測定した検量線を用いて算出される。検量線測定用のポリスチレンとしては１０点用いる。
【００４６】
ポリエステル樹脂のガラス転移点は、４０〜７０℃であることが好ましく、より好ましくは４５〜５４℃である。
ポリエステル樹脂のガラス転移点が上記範囲内にあることにより、耐熱保存性と定着剤による軟化が促進される。
【００４７】
本発明において、ポリエステル樹脂のガラス転移点は、示差走査熱量計「Ｄｉａｍｏｎｄ  ＤＳＣ」（パーキンエルマー社製）を用いて測定される。
具体的には、試料４．５ｍｇを小数点以下２桁まで精秤し、アルミニウム製パンに封入して、ＤＳＣ−７サンプルホルダーにセットする。リファレンスは、空のアルミニウム製パンを使用し、測定温度０〜２００℃、昇温速度１０℃／分、降温速度１０℃／分にて、Ｈｅａｔ−Ｃｏｏｌ−Ｈｅａｔの温度制御を行い、その２ｎｄ．Ｈｅａｔにおけるデータを基に解析を行う。ガラス転移点は、第１の吸熱ピークの立ち上がり前のベースラインの延長線と、第１の吸熱ピークの立ち上がり部分からピーク頂点までの間で最大傾斜を示す接線との交点の値とする。
【００４８】
（着色剤）
本発明の画像形成に用いられるトナーを構成するトナー粒子に着色剤が含有される場合においては、着色剤としては、特に限定されず、公知の顔料を用いることができる。
【００４９】
黒色の着色剤としては、例えば、カーボンブラック、酸化銅、二酸化マンガン、アニリン・ブラック、活性炭、非磁性フェライト、磁性フェライト、マグネタイトなどが挙げられる。
黄色の着色剤としては、例えば、黄鉛、亜鉛黄、カドミウムイエロー、黄色酸化鉄、ミネラルファストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどが挙げられる。
橙色の着色剤としては、例えば、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫなどが挙げられる。
赤色の着色剤としては、例えば、キナクリドン、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＣ、レーキレッドＤ、ブリリアントカーミン６Ｂ、エオシンレーキ、ロンダミンレーキＢ、アリザリンレーキ、ブリリアントカーミン３Ｂなどが挙げられる。
紫色の着色剤としては、例えば、マンガン紫、ファストバイオレットＢ、メチルバイオレットレーキなどが挙げられる。
青色の着色剤としては、例えば、紺青、コバルトブルー、アルカリブルーレーキ、ビクトジアブルーレーキ、金属フタロシアニンブルー、無金属フタロシアニンブルー、フタロシアニンブルー部分塩素化物、ファーストスカイブルー、インダスレンブルーＢＣなどが挙げられる。
緑色の着色剤としては、例えば、クロムグリーン、酸化クロム、ピグメントグリーンＢ、マイカライトグリーンレーキ、ファイナルイエローグリーンＧなどが挙げられる。
白色の着色剤としては、例えば、亜鉛華、酸化チタン、アンチモン白、硫化亜鉛などが挙げられる。
これらの着色剤は、１種または２種以上を組み合わせて用いることができる。
【００５０】
着色剤の含有割合は、結着樹脂１００質量部に対して１〜１０質量部であることが好ましく、より好ましくは２〜９質量部である。
【００５１】
（離型剤）
本発明の画像形成に用いられるトナーを構成するトナー粒子に離型剤が含有される場合においては、離型剤としてはワックスが挙げられる。ワックスとしては、具体的には、以下に示すようなものが挙げられる。
（１）ポリオレフィン系ワックス
ポリエチレンワックス、ポリプロピレンワックスなど
（２）長鎖炭化水素系ワックス
パラフィンワックス、サゾールワックスなど
（３）ジアルキルケトン系ワックス
ジステアリルケトンなど
（４）エステル系ワックス
カルナウバワックス、モンタンワックス、トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート、１，１８−オクタデカンジオールジステアレート、ベヘン酸ベヘニル、ステアリン酸ステアリル、トリメリット酸トリステアリル、ジステアリルマレエートなど
（５）アミド系ワックス
エチレンジアミンジベヘニルアミド、トリメリット酸トリステアリルアミドなどである。
【００５２】
離型剤の含有割合は、結着樹脂１００質量部に対して５〜３０質量部であることが好ましく、より好ましくは１０〜２５質量部である。
【００５３】
（荷電制御剤）
本発明の画像形成に用いられるトナーを構成するトナー粒子に荷電制御剤が含有される場合においては、荷電制御剤としては、摩擦帯電により正または負の帯電を与えることのできる物質であれば特に限定されず、公知の種々の正帯電制御剤および負帯電制御剤を用いることができる。
【００５４】
（外添剤）
本発明の画像形成に用いられるトナーを構成するトナー粒子は、そのままトナーとして用いることができるが、流動性、帯電性、クリーニング性などを改良するために、当該トナー粒子に、いわゆる流動化剤、クリーニング助剤などの外添剤を添加した状態で用いることができる。
流動化剤としては、例えば、シリカ、アルミナ、酸化チタン、酸化亜鉛、酸化鉄、酸化銅、酸化鉛、酸化アンチモン、酸化イットリウム、酸化マグネシウム、チタン酸バリウム、フェライト、ベンガラ、フッ化マグネシウム、炭化ケイ素、炭化ホウ素、窒化ケイ素、窒化ジルコニウム、マグネタイト、ステアリン酸マグネシウムなどよりなる無機微粒子などが挙げられる。
これら無機微粒子はシランカップリング剤やチタンカップリング剤、高級脂肪酸、シリコーンオイルなどによって、トナー粒子の表面への分散性向上、環境安定性向上のために、表面処理が行われていることが好ましい。
クリーニング助剤としては、例えば、ポリスチレン微粒子、ポリメチルメタクリレート微粒子などが挙げられる。
外添剤としては種々のものを組み合わせて用いることができる。
【００５５】
外添剤の添加割合は、トナー全体に対して０．１〜２０質量％であることが好ましい。
【００５６】
以上のようなトナーを製造する方法としては、例えば、粉砕法などの乾式方法や溶解脱溶法などの湿式方法など公知の方法を挙げることができる。
以下、溶解脱溶法について具体的に説明する。
【００５７】
（１）樹脂溶液調製工程
樹脂溶液調製工程では、少なくとも結着樹脂を含む樹脂混合物と、結着樹脂が溶解可能な非水溶性有機溶媒とを含む樹脂溶液を調製する。ここで、樹脂溶液とは、少なくとも結着樹脂が非水溶性有機溶媒中に溶解され、他の成分が非水溶性有機溶媒中に溶解または分散されてなるものである。
結着樹脂を構成するポリエステル樹脂は、例えば上記アルコール成分と上記カルボン酸成分とを不活性ガス雰囲気中にて、１２０〜２５０℃の温度で縮重合することにより製造することができる。縮重合の際においては、必要に応じてテトラブトキシチタネート、ジブチルチンオキサイドなどの公知のエステル化触媒を用いてもよい。
結着樹脂として、イソシアネート変性ポリエステル樹脂を用い、これを２価アミン化合物で架橋させる場合においては、ポリエステル樹脂として活性水素基を有する重縮合物を、さらに、例えば４０〜１４０℃の温度で多価イソシアネート化合物と反応させたものを用いることが出来る。
【００５８】
樹脂溶液に使用される非水溶性有機溶媒としては、用いる結着樹脂が溶解可能なものであって、水に対して相溶しないものであれば特に制限されず、公知のものを使用でき、例えば、メチルエチルケトン、ジエチルケトンなどのケトン類、ジエチルエーテルなどのエーテル類、酢酸エチル、酢酸ブチルなどのエステル類、ブタノールなどのアルコール類、トルエン、キシレンなどの芳香族類などが挙げられる。
【００５９】
樹脂溶液は、結着樹脂、着色剤その他の内添剤などを乳化機または分散機などで非水溶性有機溶媒に溶解、懸濁または分散させることによって調製することができる。ここで乳化機、分散機としては、特に制限されず、公知のものを使用でき、例えば、「ウルトラタラックス」（ＩＫＡ株式会社製）、「ポリトロンホモジナイザー」（キネマティカ社製）、「ＴＫオートホモミクサー」（特殊機化工業株式会社製）、「ナショナルクッキングミキサー」（松下電器産業株式会社製）などのバッチ式乳化機、「エバラマイルダー」（荏原製作所株式会社製）、「ＴＫパイプラインホモミクサー」、「ＴＫホモミックラインフロー」、「フィルミックス」（以上、特殊機化工業株式会社製）、「コロイドミル」（神鋼パンテック株式会社製）、「スラッシャー」、「トリゴナル湿式微粉砕機」（以上、三井三池化工機株式会社製）、「キャビトロン」（ユーロテック社製）、「ファインフローミル」（太平洋機工株式会社製）などの連続式乳化機、「クレアミックス」（エム・テクニック株式会社製）、「フィルミックス」（特殊機化工業株式会社製）などのバッチ式または連続両用乳化機などが挙げられる。
【００６０】
（２）水系媒体調製工程
水系媒体調製工程では、分散剤および水を含む水系媒体を調製する。
分散剤としては、後述する油滴粒子の分散を促進し得るものであれば特に制限されず、例えば、水に対する溶解度が低いアルカリ土類金属塩（難水溶性アルカリ土類金属塩）を使用できる。
難水溶性アルカリ土類金属塩の水に対する溶解度は特に制限されないが、好ましくは温度２０℃の水１リットルに対する溶解度が５０ｍｇ以下、より好ましくは３０ｍｇ以下である。
このような難水溶性アルカリ土類金属塩としては、例えば、カルシウムの炭酸塩、リン酸塩など、マグネシウムの炭酸塩、リン酸塩など、バリウムの炭酸塩、リン酸塩、硫酸塩などが挙げられる。これらの中でも、得られるトナー粒子の粒度分布の幅をできるだけ狭くし、形状を均一にするという点を考慮すると、カルシウムの炭酸塩（以下、炭酸カルシウム塩と称する）、カルシウムのリン酸塩（以下、リン酸カルシウム塩と称する）が好ましい。
分散剤は１種単独でまたは２種以上を併用することができる。
【００６１】
水系媒体には、分散剤と共に分散安定剤が含有されていてもよい。分散安定剤を添加することにより、分散剤の水系媒体中での凝集を防止して分散性を向上させることができる。分散安定剤は、水中では一次粒子に近い形態で存在するので、水分散性が良好で、その濃度が高くなっても分散性が低下することがなく、濃度調整が容易である。
分散安定剤としては、例えば、界面活性剤、水溶性高分子化合物およびその金属塩またはアンモニウム塩などが挙げられる。
界面活性剤としては、例えば、ドデシルベンゼン硫酸ナトリウム、テトラデシル硫酸ナトリウム、ペンタデシル硫酸ナトリウム、オクチル硫酸ナトリウム、ドデシルベンゼンスルホン酸ナトリウム、オレイン酸ナトリウム、ラウリル酸ナトリウム、ステアリン酸ナトリウム、ステアリン酸カリウムなどが挙げられる。
水溶性高分子化合物としては、例えば、ポリビニルアルコール、ポリビニルピロリドン、ヒドロキシエチルセルロース、カルボキシメチルセルロース、セルロースガム、ポリアクリル酸、ポリカルボン酸などが挙げられる。
分散安定剤は１種単独でまたは２種以上を併用することができる。
【００６２】
（３）油滴粒子分散液調製工程
油滴粒子分散液調製工程では、前記工程で調製された樹脂溶液と水系媒体とを混合して、水系媒体中に樹脂溶液を分散させ、水系媒体中に樹脂溶液の油滴粒子が分散されてなる分散液を調製する。
樹脂溶液と水系媒体との混合は、撹拌下において行うことが好ましく、さらにせん断力を加えながら行うことがより好ましい。このとき、加熱または加熱および加圧してもよい。樹脂溶液と水系媒体との混合は、さらに具体的には、例えば、乳化機や分散機などを用いて行われる。このような乳化機および分散機は市販されている。その具体例としては、例えば、「ウルトラタラックス」（ＩＫＡジャパン株式会社製）、「ポリトロンホモジナイザー」（キネマティカ社製）、「ＴＫオートホモミクサー」（特殊機化工業株式会社製）などのバッチ式乳化機、「エバラマイルダー」（株式会社荏原製作所製）、「ＴＫパイプラインホモミクサー」、「ＴＫホモミックラインフロー」、「フィルミックス」（以上、特殊機化工業株式会社製）、「コロイドミル」（神鋼パンテック（株）製）、「スラッシャー」、「トリゴナル湿式微粉砕機」（以上、三井三池化工機（株）製）、「キャビトロン」（（株）ユーロテック製）、「ファインフローミル」（太平洋機工（株）製）などの連続式乳化機、「クレアミックス」（エム・テクニック（株）製）、「フィルミックス」（特殊機化工業（株）製）などが挙げられる。また、これら以外にも、前述の樹脂溶液の調製に用いられる市販の乳化機、分散機を用いることもできる。
【００６３】
（４）非水溶性有機溶媒除去工程
非水溶性有機溶媒除去工程では、油滴粒子分散液調製工程で得られた油滴粒子分散液から、油滴に含まれる非水溶性有機溶媒を除去し、樹脂粒子を生成する。
非水溶性有機溶媒の除去は、例えば、減圧蒸留などによって行なうことができる。
【００６４】
（５）分散剤除去工程
分散剤除去工程では、非水溶性有機溶媒の除去後に樹脂粒子の表面に残存する分散剤を分解除去する。
樹脂粒子表面からの分散剤の除去は、例えば、非水溶性有機溶媒の除去後の混合液に、イオン性物質を添加することによって行うことができる。
イオン性物質としては、水への溶解性を有しており、水中で解離することによって分散剤を分解し、分散剤の水への溶解性を増大させるものであれば特に制限されず、公知のものを使用できる。その中でも、無機酸、有機酸などの酸が好ましい。無機酸としては公知のものを使用でき、その中でも、塩酸、硫酸、硝酸、炭酸などの水溶性無機酸が好ましく、塩酸が特に好ましい。有機酸としても公知のものを使用でき、その中でも、ギ酸、酢酸などの水溶性有機酸が好ましく、酢酸が特に好ましい。
【００６５】
（６）分離・洗浄・乾燥工程
分離・洗浄・乾燥工程では、分散剤除去工程において表面から分散剤が分解除去された樹脂粒子を含む混合液中から、樹脂粒子を分離し、洗浄、乾燥することによりトナー粒子を得る。
樹脂粒子の混合液中からの分離および回収は公知の方法に従って実施でき、例えば、濾過、吸引濾過、遠心分離などによって行なうことができる。本工程では、トナー粒子を分離する前に、水洗を行ってもよい。または、トナー粒子を分離した後に水洗を行ってもよい。
乾燥は、凍結乾燥法、気流式乾燥法などの公知の方法に従って実施できる。
【００６６】
（７）外添剤添加工程
外添剤添加工程は、得られたトナー粒子に対して外添剤を添加する。
外添剤の添加は、一般的に行われる公知の方法に従って行うことができる。
【００６７】
＜乾式現像剤＞
本発明の画像形成方法に用いられる現像剤は、乾式のものとされ、磁性または非磁性のトナーのみよりなる一成分現像剤であっても、トナーとキャリアとが混合されてなる二成分現像剤であってもよい。
二成分現像剤である場合において、キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。また、キャリアとしては、磁性粒子の表面を樹脂などの被覆剤で被覆した樹脂被覆型キャリアや、バインダー樹脂中に磁性体微粉末を分散してなる分散型キャリアなど用いてもよい。
【００６８】
キャリアは、粒径が体積基準のメディアン径で１５〜１００μｍであることが好ましく、より好ましくは２０〜８０μｍである。
キャリアの体積基準のメディアン径は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【００６９】
〔転写工程〕
転写工程は、トナー像を画像支持体に転写する工程である。
トナー像の画像支持体への転写は、トナー像を画像支持体に剥離帯電することにより行われる。
転写手段としては、例えば、コロナ放電によるコロナ転写器、転写ベルト、転写ローラなどを用いることができる。
また、転写工程は、例えば、中間転写体を用い、中間転写体上にトナー像を一次転写した後、このトナー像を画像支持体上に二次転写する態様の他、静電潜像担持体上に形成されたトナー像を直接画像支持体に転写する態様などによって行うこともできる。
【００７０】
画像支持体としては、特に限定されず、薄紙から厚紙までの普通紙、上質紙、アート紙あるいはコート紙などの塗工された印刷用紙、市販されている和紙やはがき用紙、ＯＨＰ用のプラスチックフィルム、布などの各種を挙げることができる。
【００７１】
〔定着剤供給工程〕
定着剤供給工程は、画像支持体に転写されたトナー像に、トナーを膨潤または溶解する定着剤を供給する工程である。
トナー像への定着剤の供給は、液状または泡状の定着剤を噴射、噴霧または塗布することにより行われる。
定着剤供給手段としては、例えば、インクジェットノズル、ローラなどが挙げられる。
【００７２】
＜定着剤＞
本発明の画像形成方法に用いられる定着剤は、トナーを膨潤または溶解するものであり、軟化剤として、置換基を有してもよいアルキレンカーボネートまたは置換基を有してもよい脂肪族カルボン酸アルキルを含有するものである。本発明に係る定着剤は、上記軟化剤の他、水、界面活性剤など他の成分が含有されていてもよい。
【００７３】
アルキレンカーボネートとしては、例えば、エチレンカーボネート、プロピレンカーボネートなどが挙げられる。これらの中でも１，２−プロピレンカーボネートが好ましい。
【００７４】
脂肪族カルボン酸アルキルとしては、例えば、コハク酸ジエトキシエチル、コハク酸ジブトキシエチル、アジピン酸ジメトキシエチル、アジピン酸ジエトキシエチル、３−ヒドロキシヘキサン酸エチル、カプリル酸グリコールなどが挙げられる。
【００７５】
本発明の画像形成方法に用いられる定着剤は、上述したように、トナーの結着樹脂を構成するポリエステル樹脂が、イソシアネート変性ポリエステル樹脂を含む場合においては、定着剤に含有される多価アミン化合物との組み合わせにて、トナー像に対して定着剤を供給した後にイソシアネート部位とアミン部位とがウレア結合することにより架橋が形成され、形成される画像において定着強度がより一層高くなる。この場合、定着剤には、多価アミン化合物と共に、水、界面活性剤、および、軟化剤としてアルキレンカーボネートまたは脂肪族カルボン酸アルキルが含有されている。水は、アルキレンカーボネートまたは脂肪族カルボン酸アルキルの希釈成分として、また、多価アミン化合物の溶媒として作用することとなる。
【００７６】
多価アミン化合物としては、具体的には、２価アミン化合物と３価アミン化合物が挙げられる。
２価アミン化合物としては、例えば、フェニレンジアミン、ジエチルトルエンジアミン、４，４’−ジアミノジフェニルメタンなどの芳香族ジアミン、４，４’−ジアミノ−３，３’−ジメチルジシクロヘキシルメタン、ジアミンシクロヘキサン、イソホロンジアミンなどの脂環式ジアミン、エチレンジアミン、テトラメチレンジアミン、ヘキサメチレンジアミンなどの脂肪族ジアミンなどが挙げられる。
３価以上の多価アミン化合物としては、例えば、ジエチレントリアミン、トリエチレンテトラミンなどが挙げられる。
多価アミン化合物としては、これらの中でも、イソシアネート変性ポリエステル樹脂との反応性が高いことから、イソホロンジアミンが好ましい。
【００７７】
多価アミン化合物の含有割合は、定着剤全量に対して０．１〜２０．０質量％であることが好ましい。多価アミン化合物の含有割合が０．１質量％未満である場合においては、高い定着強度が得られる効果が低減し、多価アミン化合物の含有割合が２０．０質量％を超える場合においては、不快臭の原因となる。
水の含有割合は、定着剤全量に対して５〜７０質量％であることが好ましい。
【００７８】
また、界面活性剤としては、アニオン系界面活性剤、カチオン系界面活性剤、ノニオン系界面活性剤などが挙げられる。アニオン系界面活性剤としては、ラウリン酸ナトリウム、ミリスチン酸ナトリウム、オレイン酸ナトリウムなどの高級脂肪酸塩類；ドデシルベンゼンスルホン酸ナトリウムなどのアルキルアリールスルホン酸塩類；ドデシル硫酸ナトリウムなどのアルキル硫酸エステル塩類；ポリエトキシエチレンラウリルエーテル硫酸ナトリウムなどのポリオキシエチレンアルキルエーテル硫酸エステル塩類；ポリオキシエチレンノニルフェニルエーテル硫酸ナトリウムなどのポリオキシエチレンアルキルアリールエーテル硫酸エステル塩類；モノオクチルスルホコハク酸ナトリウム、ジオクチルスルホコハク酸ナトリウム、ポリオキシエチレンラウリルスルホコハク酸ナトリウムなどのアルキルスルホコハク酸エステル塩、およびその誘導体類などを挙げることができる。また、カチオン系界面活性剤としては、例えば脂肪族アミン塩、脂肪族４級アンモニウム塩、ベンザルコニウム塩、塩化ベンゼトニウム、ピリジニウム塩、イミダゾリニウム塩などを挙げることができる。さらに、ノニオン系界面活性剤としては、例えば、ポリオキシエチレンラウリルエーテル、ポリオキシエチレンステアリルエーテルなどのポリオキシエチレンアルキルエーテル類、ポリオキシエチレンノニルフェニルエーテルなどのポリオキシエチレンアルキルフェニルエーテル類、ソルビタンモノラウレート、ソルビタンモノステアレート、ソルビタントリオレエートなどのソルビタン高級脂肪酸エステル類；ポリオキシエチレンソルビタンモノラウレートなどのポリオキシエチレンソルビタン高級脂肪酸エステル類；ポリオキシエチレンモノラウレート、ポリオキシエチレンモノステアレートなどのポリオキシエチレン高級脂肪酸エステル類；オレイン酸モノグリセライド、ステアリン酸モノグリセライドなどのグリセリン高級脂肪酸エステル類；ポリオキシエチレン−ポリオキシプロピレン−ブロックコポリマーなどが挙げられる。
【００７９】
定着剤供給工程においては、定着剤が、トナー像を形成するためのトナーの質量に対して０．０５〜０．５倍、より好ましくは０．０５〜０．３倍の質量で供給される。
定着剤の供給量が過少である場合においては、十分な定着強度が得られないおそれがある。一方、定着剤の供給量が過多である場合においては、画像滲みやドキュメントオフセット現象が発生するおそれがある。
なお、「トナー像を形成するためのトナーの質量」とは、静電潜像形成工程において形成される静電潜像を顕像化するのに必要とされるトナーの量をいう。
【００８０】
以下、定着剤の供給方法について具体的に説明する。
図１は、本発明の画像形成方法に用いられる定着剤供給手段の構成の一例を示す説明用断面図である。
この定着剤供給手段５０Ａは、ライン型インクジェットノズルよりなるものであり、トナー像担持体３１の下流側に配置されている。
このような定着剤供給手段５０Ａにおいては、液滴化された定着剤Ｆが、画像支持体Ｐ上に転写されたトナー像Ｔの領域に従って、当該トナー像Ｔに供給される。
【００８１】
このような定着剤供給手段５０Ａを構成するライン型インクジェットは、解像度が３００ｄｐｉ以上であることが好ましい。また、インクジェットの液滴サイズは、０．５〜５０ｐｌであることが好ましい。
なお、定着剤供給手段５０Ａとしてインクジェットノズルを用いる場合においては、定着剤には耐溶剤性が必要とされる。
また、定着剤が室温で液体ではない場合、または、定着剤の粘度が高い場合においては、定着剤供給手段５０Ａにヒーターを設ける構成とすることもできる。
【００８２】
本発明においては、定着剤供給工程の後において、定着剤Ｆが供給されたトナー像Ｔに圧力を付与する圧力付与工程を行うことができる。具体的には、図２に示すように、定着剤供給工程の後、一対の加圧ローラよりなる圧力付与手段７０により、定着剤Ｆが供給されたトナー像Ｔに圧力を付与することを行うことできる。
圧力付与手段としては、例えば、表面が離型性を有するローラなど用いることもできる。加圧力は、特に限定されないが、例えば５０〜７００ｋＰａであることが好ましい。
この圧力付与工程が行われることにより、形成される画像においてより高い定着強度が得られる。
【００８３】
図３は、本発明の画像形成方法に用いられる定着剤供給手段の構成の他の例を示す説明用断面図である。
この定着剤供給手段５０Ｂは、定着剤塗布ローラ５１と、この定着剤塗布ローラ５１に対向して設けられた加圧ローラ５２とにより構成される。この定着剤塗布ローラ５１は、その一部が例えば液状の定着剤Ｆに浸漬されている。また、トナー像Ｔ上に供給すべき定着剤Ｆの量を制御するメタリングブレード５３が、その先端部分が定着剤塗布ローラ５１の表面から離間した状態で設けられている。
このような定着剤供給手段５０Ｂにおいては、定着剤Ｆが、定着剤塗布ローラ５１および加圧ローラ５２の回転駆動により、定着剤塗布ローラ５１上の液状の定着剤Ｆがその供給量がメタリングブレード５３により規制されて、トナー像Ｔが転写された画像支持体Ｐ上の全面に液膜Ｍとして供給されると共に、加圧ローラ５２において圧力が付与される。
液膜Ｍの膜厚は、特に限定されないが、例えば１〜１００μｍであることが好ましい。
また、加圧ローラ５２の加圧力は、例えば１５０〜２５０ｋＰａであることが好ましい。
【００８４】
図４は、本発明の画像形成方法に用いられる定着剤供給手段の構成のさらに他の例を示す説明用断面図である。
この定着剤供給手段５０Ｃは、泡状の定着剤を生成する泡状発生装置５４と、定着剤塗布ローラ５５と、この定着剤塗布ローラ５５に対向して設けられた加圧ローラ５６とにより構成される。また、トナー像Ｔ上に供給すべき定着剤Ｆの量を制御する規制ブレード５７が、その先端部分が定着剤塗布ローラ５５の表面から離間した状態で設けられている。
このような定着剤供給手段５０Ｃにおいては、定着剤Ｆが、定着剤塗布ローラ５５および加圧ローラ５６の回転駆動により、定着剤塗布ローラ５５上の泡状の定着剤Ｆがその供給量が規制ブレード５７により規制されて、トナー像Ｔが転写された画像支持体Ｐ上の全面に泡状膜Ｂとして供給されると共に、加圧ローラ５６において圧力が付与される。
泡状膜Ｂの膜厚は、特に限定されないが、例えば５０〜８０μｍであることが好ましい。
また、加圧ローラ５６の加圧力は、例えば１５０〜２５０ｋＰａであることが好ましい。
【００８５】
本発明の画像形成方法は、例えば、以下の画像形成装置により実行することができる。
図５は、本発明の画像形成方法に用いられる画像形成装置の構成の一例を示す概略図である。
この画像形成装置１０は、タンデム型のフルカラー画像形成装置であって、ベルト状の中間転写体２０に沿って設けられた複数の画像形成ユニット３０Ｙ，３０Ｍ，３０Ｃ，３０Ｋと、中間転写体２０上に各画像形成ユニットにより形成されたトナー像を画像支持体Ｐに転写する二次転写手段４０と、画像支持体Ｐ上に転写されたトナー像に定着剤を供給する定着剤供給手段５０とが設けられている。
【００８６】
画像形成ユニット３０Ｙは、イエローのトナー像を形成するものであって、静電潜像担持体であるドラム状の感光体３１Ｙを備え、この感光体３１Ｙの周囲に帯電手段３２Ｙ、露光手段３３Ｙ、現像手段３４Ｙ、一次転写手段３５Ｙ、クリーニング手段３６Ｙが配置されて構成されている。
【００８７】
画像形成ユニット３０Ｍ，３０Ｃ，３０Ｋは、各々、イエローのトナー像を形成する代わりにマゼンタ、シアン、ブラックのトナー像を形成する他は、画像形成ユニット３０Ｙと同様の構成を有する。
【００８８】
中間転写体２０は、複数の支持ローラ２１Ａ，２１Ｂ，２１Ｃに張架され、循環移動可能に支持されている。
【００８９】
二次転写手段４０は、トナー像を画像支持体Ｐに剥離帯電して転写する転写器よりなるものである。
【００９０】
定着剤供給手段５０は、トナー像に対して定着剤を液滴にて供給するものであり、例えばライン型インクジェットノズルよりなるものである。
【００９１】
この画像形成装置１０においては、以下のような画像形成処理が行われる。
画像形成ユニット３０Ｙにおいて、感光体３１Ｙが回転駆動されると、帯電手段３２Ｙにより、トナーと同極性のコロナ放電によって当該感光体３１Ｙの表面に一様な電位が与えられる。一様に帯電された感光体３１Ｙの表面上に画像データに基づいて、露光手段３３Ｙにより、感光体３１Ｙの回転方向に対して平行に走査し、露光を行うことによって静電潜像が形成される。次に、現像手段３４Ｙにより、感光体３１Ｙの表面電位と同極性に帯電されたトナーが感光体３１Ｙの静電潜像に付着して反転現像が行われることによって、トナー像が形成され、循環移動する中間転写体２０上に一次転写手段３５Ｙにより転写される。これらの処理が、画像形成ユニット３０Ｍ，３０Ｃ，３０Ｋにおいても行われ、各画像形成ユニット３０Ｙ，３０Ｍ，３０Ｃ，３０Ｋより形成された各色のトナー像が、中間転写体２０上に重畳されてカラートナー像が形成される。このカラートナー像が、所定のタイミングで搬送される画像支持体Ｐ上に二次転写手段４０によりに二次転写される。次いで、定着剤供給手段５０により画像データに基づいて定着剤が、画像支持体Ｐに二次転写されたトナー像に対して供給される。定着剤が供給されたトナー像は画像支持体Ｐに定着し画像が形成される。
一方、二次転写手段４０により画像支持体Ｐにカラートナー像を転写した後、クリーニング手段６０においては、画像支持体Ｐを曲率分離した中間転写体２０上に残留する未転写トナーが除去される。また、クリーニング手段３６Ｙ，３６Ｍ，３６Ｃ，３６Ｋにおいては、感光体３１Ｙ，３１Ｍ，３１Ｃ，３１Ｋ上にそれぞれ残留する未転写トナーが除去される。
【００９２】
本発明の画像形成方法によれば、湿式定着方式において、結着樹脂を構成するポリエステル樹脂が、アビエチン酸と不飽和二重結合を有するカルボン酸化合物との付加反応物を含有するカルボン酸成分と、アルコール成分との縮重合により得られたものであって、この付加反応物の含有割合が５質量％以上のものであり、また、トナーを膨潤または溶融する定着剤が、アルキレンカーボネートまたは脂肪族カルボン酸アルキルを含有するものであることにより、形成される画像において高い定着強度が得られると共に、ドキュメントオフセット現象の発生が抑制される。
これは、結着樹脂を構成するポリエステル樹脂が、アビエチン酸と不飽和二重結合を有するカルボン酸化合物との付加反応物を酸成分として含むものから得られたものであり、この付加反応物が紙などの画像支持体との親和性が高いものであることから、形成される画像において高い定着強度が得られると考えられる。また、この付加反応物を酸成分として含むものから得られたポリエステル樹脂が、硬度が高いものであるため、ドキュメントオフセット現象の発生が抑制されると考えられる。
【実施例】
【００９３】
以下、実施例を挙げて本発明を詳細に説明するが、本発明は以下の実施例のみに限定されるものではない。
【００９４】
〔トナーの作製例１〕
（１）樹脂溶液調製工程
冷却管、撹拌機および窒素導入管の付いた反応容器中に、ビスフェノールＡエチレンオキサイド２モル付加物６７５質量部、ビスフェノールＡプロピレンオキサイド２モル付加物８８質量部、テレフタル酸２５０質量部、アビエチン酸とアクリル酸との付加反応物（化学式（１）においてＲ1 が水素原子である化合物）３１質量部およびジブチルチンオキサイド２質量部を入れ、常圧下２３０℃で７時間反応し、さらに１０〜１５ｍｍＨｇの減圧下で５時間反応し、ポリエステル樹脂〔１〕を得た。ポリエステル樹脂〔１〕の重量平均分子量は８０００、数平均分子量は２３００、ガラス転移点は５４℃であった。
ポリエステル樹脂〔１〕２９０質量部、ベヘン酸ベヘニル（融点：７１℃）８５質量部およびカーボンブラック４５質量部に、酢酸エチル１５００質量部を加え、撹拌しながら７５℃まで昇温した。その後７５℃で３時間撹拌し、固形分２５質量％の樹脂溶液〔１〕を得た。
【００９５】
（２）水系媒体調製工程
分散剤としてリン酸三カルシウム５質量部、分散安定剤としてドデシルベンゼンスルホン酸ナトリウム０．０５質量部を純水５８０質量部に溶解・分散させた溶液を、「ＴＫホモミキサー」（特殊機化工業（株）社製）を用いて５０００ｒｐｍにて１５分間撹拌し、乳白色の水系媒体〔１〕を得た。
【００９６】
（３）油滴粒子分散液調製工程
この水系媒体〔１〕に対して、樹脂溶液〔１〕を６００質量部添加し、「ＴＫホモミキサー」により１２０００ｒｐｍにて３０分間撹拌することにより油滴粒子分散液〔１〕を調製した。
【００９７】
（４）非水溶性有機溶媒除去工程、（５）分散剤除去工程および（６）分離・洗浄・乾燥工程
この油滴粒子分散液〔１〕を減圧蒸留装置に移し、非水溶性有機溶媒である酢酸エチルを減圧下で除去した。得られたスラリーに対し、１ｍｏｌ／ｌの塩酸を当該スラリーのｐＨが１になるまで加え、３０分間放置して、樹脂粒子表面からリン酸三カルシウムを除去した。その後、濾過、水洗および乾燥を行い、体積基準のメディアン径が５．２μｍのトナー粒子〔１〕を得た。
【００９８】
（７）外添剤添加工程
このトナー粒子〔１〕１００質量部に対し、疎水性シリカ１．０質量部をヘンシェルミキサーで混合した。回転翼の周速２４ｍ／ｓとし、２０分間混合した後、４００ＭＥＳＨの篩を通過させ、トナー〔１〕を得た。
【００９９】
〔トナーの作製例２〕
トナーの作製例１における（１）樹脂溶液調製工程において、アビエチン酸とアクリル酸との付加反応物３１質量部を９質量部に変更した以外は同様にしてポリエステル樹脂〔２〕を作製し、ポリエステル樹脂〔１〕に代えてポリエステル樹脂〔２〕を用いたこと以外は同様にしてトナー〔２〕を作製した。なお、ポリエステル樹脂〔２〕の重量平均分子量は８１００、数平均分子量は２４００、ガラス転移点は５８℃であった。
【０１００】
〔トナーの作製例３〕
トナーの作製例１における（１）樹脂溶液調製工程において、ポリエステル樹脂〔１〕を得た後、イソホロンジアソシアネートを添加しイソシアネート変性ポリエステル樹脂とする工程を追加した以外は同様にしてイソシアネート変性ポリエステル樹脂〔３〕を作製し、ポリエステル樹脂〔１〕に代えてイソシアネート変性ポリエステル樹脂〔３〕を用いたこと以外は同様にしてトナー〔３〕を作製した。なお、イソシアネート変性ポリエステル樹脂〔３〕の重量平均分子量は８２００、数平均分子量は２５００、ガラス転移点は６１℃であった。
【０１０１】
〔トナーの作製例４〕
トナーの作製例２における（１）樹脂溶液調製工程において、ポリエステル樹脂〔２〕を得た後、イソホロンジアソシアネートを添加しイソシアネート変性ポリエステル樹脂とする工程を追加した以外は同様にしてイソシアネート変性ポリエステル樹脂〔４〕を作製し、ポリエステル樹脂〔２〕に代えてイソシアネート変性ポリエステル樹脂〔４〕を用いたこと以外は同様にしてトナー〔４〕を作製した。なお、イソシアネート変性ポリエステル樹脂〔４〕の重量平均分子量は８８００、数平均分子量は２５００、ガラス転移点は６３℃であった。
【０１０２】
〔トナーの作製例５〕
トナーの作製例１における（１）樹脂溶液調製工程において、アビエチン酸とアクリル酸との付加反応物（化学式（１）においてＲ1 が水素原子である化合物）をアビエチン酸とメタクリル酸との付加反応物（化学式（１）においてＲ1 がメチル基である化合物）に変更した以外は同様にしてポリエステル樹脂〔５〕を作製し、ポリエステル樹脂〔１〕に代えてポリエステル樹脂〔５〕を用いたこと以外は同様にしてトナー〔５〕を作製した。なお、ポリエステル樹脂〔５〕の重量平均分子量は９５００、数平均分子量は３１００、ガラス転移点は６３℃であった。
【０１０３】
〔トナーの作製例６〕
トナーの作製例１における（１）樹脂溶液調製工程において、アビエチン酸とアクリル酸との付加反応物（化学式（１）においてＲ1 が水素原子である化合物）をアビエチン酸と無水マレイン酸との付加反応物（化学式（３）の化合物）に変更した以外は同様にしてポリエステル樹脂〔６〕を作製し、ポリエステル樹脂〔１〕に代えてポリエステル樹脂〔６〕を用いたこと以外は同様にしてトナー〔６〕を作製した。なお、ポリエステル樹脂〔６〕の重量平均分子量は９０００、数平均分子量は３０００、ガラス転移点は６３℃であった。
【０１０４】
〔トナーの作製例７〕
トナーの作製例１における（１）樹脂溶液調製工程において、アビエチン酸とアクリル酸との付加反応物（化学式(１)においてＲ1 が水素原子である化合物）をアビエチン酸とアクリル酸との付加反応物（化学式（２）においてＲ2 が水素原子である化合物）に変更した以外は同様にしてポリエステル樹脂〔７〕を作製し、ポリエステル樹脂〔１〕に代えてポリエステル樹脂〔７〕を用いたこと以外は同様にしてトナー〔７〕を作製した。なお、ポリエステル樹脂〔７〕の重量平均分子量は９４００、数平均分子量は３１００、ガラス転移点は６1℃であった。
【０１０５】
〔トナーの作製例８〕
トナーの作製例１における（１）樹脂溶液調製工程において、アビエチン酸とアクリル酸との付加反応物（化学式（１）においてＲ1 が水素原子である化合物）３１質量部をアビエチン酸とアクリル酸との付加反応物（化学式（１）においてＲ1 が水素原子である化合物）１６質量部、アビエチン酸とアクリル酸との付加反応物（化学式（２）においてＲ2 が水素原子である化合物）１５質量部に変更した以外は同様にしてポリエステル樹脂〔８〕を作製し、ポリエステル樹脂〔１〕に代えてポリエステル樹脂〔８〕を用いたこと以外は同様にしてトナー〔８〕を作製した。なお、ポリエステル樹脂〔８〕の重量平均分子量は９９００、数平均分子量は３３００、ガラス転移点は６1℃であった。
【０１０６】
〔トナーの作製例９〕
トナーの作製例１における（１）樹脂溶液調製工程において、アビエチン酸とアクリル酸との付加反応物（化学式（１）においてＲ1 が水素原子である化合物）３１質量部をアビエチン酸とメタクリル酸との付加反応物(化学式（２）においてＲ2 がメチル基である化合物)３１質量部に変更した以外は同様にしてポリエステル樹脂〔９〕を作製し、ポリエステル樹脂〔１〕に代えてポリエステル樹脂〔９〕を用いたこと以外は同様にしてトナー〔９〕を作製した。なお、ポリエステル樹脂〔９〕の重量平均分子量は９５００、数平均分子量は３２００、ガラス転移点は６２℃であった。
【０１０７】
〔トナーの作製例１０〕
トナーの作製例１における（１）樹脂溶液調製工程において、アビエチン酸とアクリル酸との付加反応物(化学式（１）においてＲ1 が水素原子である化合物)３１質量部をアビエチン酸とイタコン酸との付加反応物(化学式（１）においてＲ1 が−ＣＨ2ＣＯＯＨである化合物)３１質量部に変更した以外は同様にしてポリエステル樹脂〔１０〕を作製し、ポリエステル樹脂〔１〕に代えてポリエステル樹脂〔１０〕を用いたこと以外は同様にしてトナー〔１０〕を作製した。なお、ポリエステル樹脂〔１０〕の重量平均分子量は９８００、数平均分子量は３３００、ガラス転移点は６４℃であった。
【０１０８】
〔トナーの作製例１１〕
トナーの作製例１における（１）樹脂溶液調製工程において、アビエチン酸とアクリル酸との付加反応物(化学式（１）においてＲ1 が水素原子である化合物)３１質量部をアビエチン酸とイタコン酸との付加反応物(化学式（２）においてＲ2 が−ＣＨ2ＣＯＯＨである化合物)３１質量部に変更した以外は同様にしてポリエステル樹脂〔１１〕を作製し、ポリエステル樹脂〔１〕に代えてポリエステル樹脂〔１１〕を用いたこと以外は同様にしてトナー〔１１〕を作製した。なお、ポリエステル樹脂〔１１〕の重量平均分子量は９９００、数平均分子量は３４００、ガラス転移点は６４℃であった。
【０１０９】
〔乾式現像剤の作製例１〜１１〕
作製されたトナー〔１〕〜〔１１〕の各々に、シリコーン樹脂を被覆した体積平均粒径が６０ｎｍのフェライトキャリアを、現像剤におけるトナー濃度が６質量％となるように混合し、乾式現像剤〔１〕〜〔１１〕を作製した。
【０１１０】
〔定着剤の調製例１〕
軟化剤として１，２−プロピレンカーボネート４０質量部、ドデシル硫酸ナトリウム０．２質量部、イオン交換水５５質量部を超音波ホモジナイザーにより５分間撹拌した後、さらに超音波ホモジナイザーにより５分間して定着剤〔１〕を調製した。
【０１１１】
〔定着剤の調製例２〕
定着剤の調製例１において、１，２−プロピレンカーボネートをコハク酸ジエトキシエチルに変更した以外は同様にして定着剤〔２〕を作製した。
【０１１２】
〔定着剤の調製例３〕
定着剤の調製例１において、１，２−プロピレンカーボネートを３−ヒドロキシヘキサン酸エチルに変更した以外は同様にして定着剤〔３〕を作製した。
【０１１３】
〔定着剤の調製例４〕
定着剤の調製例１において、１，２−プロピレンカーボネート４０質量部を１，２−プロピレンカーボネート３５質量部およびイソホロンジアミン５質量部に変更した以外は同様にして定着剤〔４〕を作製した。
【０１１４】
〔定着剤の調製例５〕
定着剤の調製例１において、１，２−プロピレンカーボネートをカプリル酸グリコールに変更した以外は同様にして定着剤〔５〕を作製した。
【０１１５】
〔実施例１〜３３、比較例１〜８〕
画像形成装置「ｂｉｚｈｕｂ  Ｃ  ２５３」（コニカミノルタビジネステクノロジーズ社製）の加熱定着器を取り外して、下記に示す定着器〔１〕または〔２〕を搭載し、乾式現像剤、定着剤および定着器の種類を下記表１、２に示す組み合わせに従い、画像支持体「Ｊペーパー」（コニカミノルタ社製）上に、トナー付着量１２ｇ／ｍ2 としてベタ画像を形成した。得られたベタ画像について下記評価を行った。結果を表１、２に示す。
【０１１６】
・定着器〔１〕
定着器〔１〕は、図２に示すような定着剤供給手段および圧力付与手段から構成されるものであり、定着剤供給手段は、ライン型インクジェットノズルよりなり、圧力付与手段は一対の加圧ローラよりなる。
定着剤供給手段を構成するライン型インクジェットは、解像度が６００ｄｐｉであり、液滴サイズが１０〜１５ｐｌである。
圧力付与手段を構成する一対の加圧ローラは、画像形成装置「ｂｉｚｈｕｂ  Ｃ  ２５３」の加熱定着器に用いられている加圧ローラを非加熱の状態で使用し、加圧力を２００ＫＰａ程度とした。
なお、定着剤の供給量を０．４ｇ／Ａ４とした。
【０１１７】
・定着器〔２〕
定着器〔２〕は、図４に示すような定着剤供給手段から構成されるものであり、定着剤供給手段は、泡状の定着剤を生成する泡状発生装置と、定着剤塗布ローラと、この定着剤塗布ローラに対向して設けられた加圧ローラとにより構成されるものである。
この定着剤供給手段により供給される泡状膜の膜厚は、５０〜８０μｍである。また、加圧ローラの加圧力は２００ｋＰａ程度である。
なお、定着剤の供給量を０．４ｇ／Ａ４とした。
【０１１８】
〔評価〕
（１）定着強度
得られた画像について、「フィニッシャーＦＳ−６０８」（コニカミノルタ社製）を改造した折り機を用いて折り、これに０．３５ＭＰａの空気を吹きつけ、折り目の状態について限度見本を参照して下記評価基準により評価した。評価基準３以上を合格レベルとする。
−評価基準−
５：全く折れ目に剥離が無い。
４：一部折り目に従い剥離がある。
３：折り目に従い細い線状の剥離がある。
２：折り目に従い太い剥離がある。
１：画像に大きな剥離がある。
【０１１９】
（２）ドキュメントオフセット現象
上記評価用画像からなる両面プリントを連続で２枚出力し、大理石テーブル上に出力した２０枚のプリント物をそのまま揃えて置き、重ねた部分に対して１９．６ｋＰａ（２００ｇ／ｃｍ2 ）相当の圧力が加わるようにおもりを載せた。この状態で温度３０℃、湿度６０％ＲＨの環境下に３日間放置した後、重ね合わせたトナー画像上における画像欠損の度合いを以下に示す評価基準により評価した。
−評価基準−
優良（Ａ）：トナー移行による画像不良やトナー画像同士の貼付きが見られず、画像欠損の問題が全くないレベル
良好（Ｂ）：重ねた状態にあるプリント物を１枚１枚離す時にわずかに粘着感が認められたものの、画像不良はなく、画像欠損の問題がないレベル
実用可（Ｃ）：重ねた状態にあるプリント物を１枚１枚離した時に定着画像上に若干のグロスむらの発生は認められたが画像不良はなく、画像汚染はないレベル
不良（Ｄ）：画像が出力されていなかった領域上に、重ねた画像の移行が認められた。
上記のうち、優良（Ａ）、良好（Ｂ）、実用可（Ｃ）のものを合格とした。
【０１２０】
【表１】
0005998888.tif 000005
【０１２１】
【表２】
0005998888.tif 000006
【符号の説明】
【０１２２】
１０      画像形成装置
２０      中間転写体
２１Ａ，２１Ｂ，２１Ｃ  支持ローラ
３０Ｙ，３０Ｍ，３０Ｃ，３０Ｋ  画像形成ユニット
３１      トナー像担持体
３１Ｙ，３１Ｍ，３１Ｃ，３１Ｋ  感光体
３２Ｙ，３２Ｍ，３２Ｃ，３２Ｋ  帯電手段
３３Ｙ，３３Ｍ，３３Ｃ，３３Ｋ  露光手段
３４Ｙ，３４Ｍ，３４Ｃ，３４Ｋ  現像手段
３５Ｙ，３５Ｍ，３５Ｃ，３５Ｋ  一次転写手段
３６Ｙ，３６Ｍ，３６Ｃ，３６Ｋ  クリーニング手段
４０      二次転写手段
５０，５０Ａ，５０Ｂ，５０Ｃ  定着剤供給手段
５１      定着剤塗布ローラ
５２      加圧ローラ
５３      メタリングブレード
５４      泡状発生装置
５５      定着剤塗布ローラ
５６      加圧ローラ
５７      規制ブレード
６０      クリーニング手段
７０      圧力付与手段
Ｂ        泡状膜
Ｆ        定着剤
Ｍ        液膜
Ｔ        トナー像
Ｐ        画像支持体
【図１】
0005998888.tif 000010
【図２】
0005998888.tif 000011
【図３】
0005998888.tif 000012
【図４】
0005998888.tif 000013
【図５】
0005998888.tif 000014